(57)【要約】      （修正有）【課題】農業用シートなどを低コストで実現することができる抗菌性不織布を提供する。【解決手段】農業用シートに適した抗菌性長繊維不織布である。芯鞘型複合連続繊維１により構成され、繊維１の芯部２はポリエステル系重合体にて形成され、繊維１の鞘部３はポリオレフィン系重合体にて形成されている。鞘部３の重合体の融点が、芯部２の重合体の融点よりも４０℃以上低い。鞘部３に抗菌剤が０．１〜２質量％含有され、繊維１同士が熱圧着部により一体化されている。【選択図】図１
0003231117.tif 000002
【実用新案登録請求の範囲】
【請求項１】
芯鞘型複合連続繊維により構成され、前記繊維の芯部はポリエステル系重合体にて形成され、前記繊維の鞘部はポリオレフィン系重合体にて形成され、鞘部の重合体の融点が芯部の重合体の融点よりも４０℃以上低く、鞘部に抗菌剤が０．１〜２質量％含有され、前記繊維同士が熱圧着部により一体化されていることを特徴とする抗菌性長繊維不織布。
【請求項２】
抗菌剤が銀系の抗菌剤であることを特徴とする請求項１記載の抗菌性長繊維不織布。
【請求項３】
繊維の単繊維繊度が２〜１７ｄｔｅｘであることを特徴とする請求項１または２記載の抗菌性長繊維不織布。
【請求項４】
請求項１から３までのいずれか１項に記載の抗菌性長繊維不織布にて構成されていることを特徴とする農業用シート。
【考案の詳細な説明】
【技術分野】
【０００１】
本考案は抗菌性長繊維不織布に関する。
【背景技術】
【０００２】
抗菌性を有する長繊維不織布として、特許文献１には、ポリオレフィンに親水性付与用の界面活性剤と抗菌剤とを混合してなる組成物から得られた不織布が記載されている。
【先行技術文献】
【特許文献】
【０００３】
【特許文献１】特開２００６−２４９６１５号公報
【考案の概要】
【考案が解決しようとする課題】
【０００４】
特許文献１のものでは、不織布を構成する繊維を形成するための組成物の全体に抗菌剤が含まれている。しかし、抗菌剤は一般に高価であるため、組成物の全体に抗菌剤が含まれていることで不織布のコストが増大する。しかも、抗菌剤のうち、抗菌作用を発揮するのは、不織布を構成する繊維の表面およびその近傍に存在するものだけであり、繊維の内部に存在する抗菌剤は、実質的には抗菌作用に寄与しない。すると、抗菌作用に寄与することのない高価な抗菌剤を多量に含むことで、コストパフォーマンが低いという問題点がある。たとえば、このような不織布を土中の病原菌対策用の農業用シートとして利用する場合には、そのコストを低減できることが重要である。
そこで本考案は、このような問題点を解決して、農業用シートなどを低コストで実現することができる抗菌性不織布を得ることを目的とする。
【課題を解決するための手段】
【０００５】
この目的を達成するために本考案の抗菌性長繊維不織布は、芯鞘型複合連続繊維により構成され、前記繊維の芯部はポリエステル系重合体にて形成され、前記繊維の鞘部はポリオレフィン系重合体にて形成され、鞘部の重合体の融点が芯部の重合体の融点よりも４０℃以上低く、鞘部に抗菌剤が０．１〜２質量％含有され、前記繊維同士が熱圧着部により一体化されていることを特徴とする。
【０００６】
本考案の抗菌性長繊維不織布によれば、抗菌剤が銀系の抗菌剤であることが好適である。
【０００７】
本考案の抗菌性長繊維不織布によれば、繊維の単繊維繊度が２〜１７ｄｔｅｘであることが好適である。
【０００８】
本考案の農業用シートは、上記した抗菌性長繊維不織布にて構成されている。
【考案の効果】
【０００９】
本考案の抗菌性長繊維不織布によれば、芯鞘型複合連続繊維により構成されるとともに鞘部に抗菌剤が０．１〜２質量％含有された構成であるため、鞘部すなわち繊維の表面およびその近傍という必要部位にだけ抗菌剤を存在させることができ、このため繊維の全体に抗菌剤を存在させる場合に比べて、低コストで同等の性能を発揮することができる。また、鞘部の重合体の融点が芯部の重合体の融点よりも４０℃以上低いことから、繊維同士を熱圧着部により一体化させるときに、その鞘部だけが軟化・溶融して圧着一体化に寄与し、これに対して芯部は鞘部よりも高融点であることから熱圧着の際に繊維形態を保ち、その結果、品位を高く保った不織布を得ることができる。
【図面の簡単な説明】
【００１０】
【図１】本考案の実施の形態の抗菌性長繊維不織布を構成する繊維の断面構造を示す図である。
【考案を実施するための形態】
【００１１】
本考案の実施の形態の抗菌性長繊維不織布は、図１に断面構造が示されている芯鞘型複合連続繊維１であって、芯部２がポリエステル系重合体により形成されるとともに、鞘部３が前記ポリエステル系重合体よりも融点が４０℃以上低いポリオレフィン系重合体により形成されている。鞘部３を構成するポリオレフィン系重合体には、抗菌剤が、０．１〜２質量％含有されている。
【００１２】
芯部２を構成するポリエステル系重合体としては、酸成分としてのテレフタル酸、イソフタル酸、フタル酸、ナフタリン−２，６ジカルボン酸などの芳香族ジカルボン酸もしくはアジピン酸、セバシン酸などの脂肪族ジカルボン酸またはこれらのエステル類と、アルコール成分としてのエチレングリコール、ジエチレングリコール、１，４−ブタンジオール、ネオペンチルグリコール、シクロヘキサン−１，４−ジメタノール等のジオール化合物とで合成されるホモポリエステルないしは共重合ポリエステルが挙げられる。上記ポリエステルに、パラオキシ安息香酸、５−ソジュームスルフオイソフタール酸、ポリアルキレングリコール、ペンタエリスリトール、ビスフエノールＡなどが添加あるいは共重合されていてもよい。
【００１３】
芯部２よりも融点が４０℃以上低い鞘部３を構成するポリオレフィン系重合体としては、炭素原子数が２〜１６の脂肪族α−モノオレフイン、たとえばエチレン、プロピレン、１−ブテン、１−ペンテン、３−メチル１−ブテン、１−ヘキセン、１−オクテン、１−ドデセン、１−オクタデセンのホモポリオレフィンまたは共重合ポリオレフィンなどが挙げられる。脂肪族α−モノオレフインは、他のオレフィンおよび、または少量（重合体の質量全体の約１０質量％まで）の他のエチレン系不飽和モノマー、たとえばブタジエン、イソプレン、ペンタジエン−１，３、スチレン、α−メチルスチレンのようなエチレン系不飽和モノマーと共重合されていてもよい。特にポリオレフィン系重合体がポリエチレンである場合は、重合体の質量全体の約１０質量％までの、プロピレン、ブテン−１、ヘキセン−１、オクテン−１または類似の高級α−オレフィンと共重合させたものが好ましい。
【００１４】
ポリエステル系重合体およびポリオレフィン系重合体には、本考案の目的を阻害しない範囲で、艶消し剤、顔料、防炎剤、帯電防止剤、酸化防止剤、紫外線吸収剤などの任意の添加剤が添加されていてもよい。
【００１５】
上述のように、鞘部３のポリオレフィン系重合体は、芯部２のポリエステル系重合体よりも融点が４０℃以上低いものである。不織布を構成する連続繊維同士は、熱エンボス構造の熱圧着部を有することにより一体化して不織布として形態を保持する。熱圧着部は、熱エンボス加工により形成されるものである。この熱圧着部においては、鞘部３は溶融または軟化して接着に寄与するが、芯部２は、熱の影響を受けて溶融するのではなく繊維形態を維持して、不織布の引裂強力などの強力の向上に寄与する。つまり、芯部２と鞘部３との融点に４０℃以上の差を設けることにより、熱圧着部において、鞘部３を溶融または軟化させ、一方、芯部２は繊維形態を維持させることができる。すなわち、熱エンボス加工の際に、芯部２に熱の影響を受けさせずに、かつ鞘部３を確実に溶融または軟化させて、熱圧着部での熱接着固定をすることができ、芯鞘型複合連続繊維１を用いた不織布化を実現することができる。
【００１６】
連続繊維における芯鞘複合比率（質量比）は、芯部／鞘部＝８０／２０〜５０／５０が好ましい。芯部２の比率を鞘部３と同等以上にすることにより、連続繊維は、機械的物性に優れ、実用的な強度が維持できる。なお、芯部２の比率が８０質量％を超えると、接着成分となる鞘部３の比率が低くなるため、熱圧着部での接着強力が低下する傾向となりやすい。
【００１７】
連続繊維の単繊維繊度は、２〜１７ｄｔｅｘであることが好ましい。単繊維繊度が２ｄｔｅｘ以上であることにより、実用的な強度を有する不織布を得ることができるとともに、不織布製造工程において、糸切れが発生しにくく操業性が良好であり、地合いの良好な不織布が得られる。一方、１７ｄｔｅｘ以下であることにより、不織布製造工程における溶融紡糸の際に、溶融紡出された繊維同士が密着しにくく、良好に開繊された地合いの良好な不織布を得ることができる。
【００１８】
連続繊維により構成される不織布の目付は、本発明の不織布の用途に応じて適宜選択すればよいが、実用的な強度を確保することや取り扱い性を考慮すると、１５〜５００ｇ／ｍ２程度がよい。
【００１９】
鞘部３は抗菌剤を含有する。抗菌剤としては、各種のものを好ましく用いることができる。なかでも、銀系の抗菌剤は経時による変色が生じにくいという理由によって好適である。銀系の抗菌剤としては、市販品を好ましく用いることができる。市販品として、たとえば、シナネンゼオミック社製の商品名「ゼオミック」を挙げることができる。
【００２０】
鞘部３における抗菌剤の含有量は、０．１〜２質量％であることが必要である。抗菌剤の含有量が０．１質量％未満であると、所要の抗菌効果を発揮することができない。また、抗菌剤の含有量が２質量％を超えると、抗菌剤を含有したポリオレフィン系重合体を用いて、不織布の構成繊維を得るために紡糸した場合に、糸切れが多発して紡糸工程の安定的な操業に支障が出る。すなわち、溶融ポリマーが繊維化する過程で抗菌剤が異物として振る舞い、配向結晶化の阻害ひいては糸切れなどの欠点を発生させることになる。また、抗菌剤の含有量すなわち添加量が多くなると、その分だけコストが上昇するという問題もある。この点に関し、２質量％以下の含有量で所要の抗菌性を発揮できるかという要検討事項が発生するが、本考案の場合は、後述のように満足な抗菌性を得ることが可能である。
【００２１】
このように、本考案の長繊維不織布は、所要の抗菌性を発揮することができるために、農業用シート、特にベタ掛けシートを構成したときに、土壌に存在して農作物に悪影響を及ぼす病原菌を死滅あるいはその活性を低下させることができる。
【実施例】
【００２２】
以下の実施例、比較例における各特性値は、以下のようにして求めた。
（１）目付［ｇ／ｍ２］
１０ｃｍ×１０ｃｍの試料片１０点を作製し、標準状態における各試料片の質量（ｇ）を秤量し、得られた値の平均値を単位面積当たりに換算して、不織布の目付（ｇ／ｍ２）とした。
【００２３】
（２）単繊維繊度［ｄｔｅｘ］
顕微鏡を用いて繊維ウェブを観察し、５０本の繊維の繊維径をそれぞれ測定し、密度補正して求めた繊度の平均値を単繊維繊度（ｄｔｅｘ）とした。
【００２４】
（３）引張強力［Ｎ／５ｃｍ幅］および伸度［％］
幅５ｃｍ×長さ２０ｃｍの試験片を１０個準備し、定速伸長型引張試験機（オリオンテック社製、商品名「ＵＴＭ−４−１−１００」）を用いて、ＪＩＳ−Ｌ−１９１３に準じて測定した。測定は、長繊維不織布の機械方向（ＭＤ）を長さ方向とする試験片と、長繊維不織布の横方向（ＣＤ）を長さ方向とする試験片との２種類の試験片について実施した。このときの条件は、つかみ間隔が１０ｃｍ、引張速度が２０ｃｍ／分であった。伸長−荷重曲線を描き、得られた伸長−荷重曲線から、求められる最大荷重時の強さを測定し、１０点の平均値を引張強力（Ｎ／５ｃｍ幅）とした。また、最大荷重時の伸びを測定し、この伸びから伸度を求めて、１０点の平均値を伸度（％）とした。
【００２５】
（４）抗菌性
黄色ブドウ球菌と肺炎桿菌とを用いて、ＪＩＳ−Ｌ−１９０２菌液吸収法に準じ、混釈平板培養法により、対象試料は標準布（綿３−１号）を使用し、接種直後は標準布のみ実施して、培養時間１８時間、試験試料１検体として測定し、以下の基準で評価した。なお、対象試料の結果は、黄色ブドウ球菌はＥ６、肺炎桿菌はＥ７であった。
ＮＤ：検出されない
Ｅｎ（ｎは整数）：Ｅは指数を表し、たとえばＥ５であると１０５レベルの菌数が検出されたことを意味する。
【００２６】
実施例１
芯部のポリエステル系重合体として、融点が２５８℃、固有粘度が０．７０のポリエチレンテレフタレート（ＰＥＴ）を使用した。鞘部のポリオレフィン系重合体として、融点が１２８℃、メルトインデックス値が２５ｇ／１０分の高密度ポリエチレン（ＰＥ）を使用した。鞘部に、シナネンゼオミック社製の銀系無機抗菌剤ＡＪ１０Ｄを０．４質量％の割合となるように混合した。芯／鞘＝３５／６５（質量比）となるように個別に計量した後、個別のエクトルーダー型押出機を用いて溶融し、芯鞘型複合断面となるように溶融紡糸した。その紡糸糸条を冷却した後、エアーサッカーにより３５００ｍ／分の速度で引き取り、公知の開繊器にて開繊させ、移動する捕集面上に捕集・堆積させて、連続繊維にて構成された不織ウェブとした。得られた芯鞘型複合繊維の単繊維繊度は７ｄｔｅｘであった。さらに、この不織ウェブを、エンボスロールとフラットロールとを有した熱エンボス装置に通して、熱圧着部を形成した。詳細には、熱エンボス加工温度を１２３℃として、目付１５ｇ／ｍ２の長繊維不織布を得た。
【００２７】
得られた長繊維不織布の特性を表１に示す。
【００２８】
【表１】
0003231117.tif 000003
【００２９】
実施例２
実施例１に比べて、銀系無機抗菌剤ＡＪ１０Ｄの混合割合を１．０質量％に変化させた。そして、それ以外は実施例１と同様にして、目付１５ｇ／ｍ２の長繊維不織布を得た。
【００３０】
得られた長繊維不織布の特性を表１に示す。
【００３１】
実施例３
実施例１に比べて、銀系無機抗菌剤ＡＪ１０Ｄの混合割合を２．０質量％に変化させた。そして、それ以外は実施例１と同様にして、目付１５ｇ／ｍ２の長繊維不織布を得た。
【００３２】
得られた長繊維不織布の特性を表１に示す。
【００３３】
比較例１
実施例１に比べて、抗菌剤をまったく混合しなかった。そして、それ以外は実施例１と同様にして、目付１５ｇ／ｍ２の長繊維不織布を得た。
【００３４】
比較例２
実施例１に比べて、銀系無機抗菌剤ＡＪ１０Ｄの混合割合を４．０質量％に変化させた。そして、それ以外は実施例１と同様にして長繊維不織布を得ようとしたが、溶融紡糸の際に、糸切れが多く発生したため、不織布の製造を中止した。
【００３５】
得られた長繊維不織布の特性を表１に示す。
【００３６】
実施例１〜実施例３は、抗菌剤の付与量を３水準（０．４質量％、１．０質量％。２．０質量％）としたが、いずれも溶融紡糸において、糸切れ等が発生することなく、良好に紡糸でき、抗菌剤を付与しなかった比較例１と同程度の実用的な強伸度を有する長繊維不織布であった。また、抗菌剤の付与量が０．４質量％の実施例１においても、抗菌性を発揮するものであり、実施例１〜３のいずれも優れた抗菌性を有するものであった。一方、比較例１は、抗菌剤をまったく含有しないものであり、抗菌性は発揮しなかった。
【符号の説明】
【００３７】
１    芯鞘型複合連続繊維
２    芯部
３    鞘部
【図１】
0003231117.tif 000004